(57)【要約】【課題】各種の人工の医療部材あるいはその一部に使用された時に、生体組織との良好な密着性及び接着性を有すると共に、優れた生体適合性を有するフィルムを提供することにある。【解決手段】ポリエチレン樹脂からなると共にフィブリル化（微細繊維化）されたポリエチレン繊維（２）と多孔質のリン酸カルシウム系化合物（３）を配合した混合物をフィルム状に抄造した後に１２０℃〜２００℃の温度で１５〜６０秒間加熱処理したものからなることを特徴とする。【選択図】図１
2006141673.tif 000002
【特許請求の範囲】
【請求項１】
フィブリル化されたポリエチレン繊維と多孔質のリン酸カルシウム系化合物を配合した混合物をフィルム状に抄造した後に１２０℃〜２００℃の温度で１５〜６０秒間加熱処理したものからなることを特徴とする生体適合性フィルム。
【発明の詳細な説明】
【技術分野】
【０００１】
本発明は、生体内や生体表面等で使用される各種の人工医療部材あるいはその一部に用いるフィルムに関するものである。
【背景技術】
【０００２】
従来、シリコーンゴムが生体不活性、長期安定性、強度、柔軟性等の特性を持っているため医療用材料として広く用いられている。また、リン酸カルシウム系化合物は生体活性材料として単独、または無機材料、有機高分子と複合化させて医療分野において広く用いられている。しかしながら、シリコーンゴムは生体不活性であるために、生体組織と接着が起こらない弱点を有し、一方、リン酸カルシウム系化合物は生体活性があるが、単独では脆く、衝撃で破損する恐れがある弱点を有していた。そのため、それぞれの弱点を改善したものとして、シリコーンゴム、ポリウレタン等の高分子基材表面に活性基を導入したリン酸カルシウム系化合物を化学結合したものが提案されている（例えば、特許文献１参照。）。
【特許文献１】特開２００１−１７２５１１号公報
【発明の開示】
【発明が解決しようとする課題】
【０００３】
本発明の課題は、生体組織との良好な密着性及び接着性を有すると共に、優れた生体適合性を有するフィルムを提供することにある。
【課題を解決するための手段】
【０００４】
本発明の請求項１に係る発明は、フィブリル化されたポリエチレン繊維と多孔質のリン酸カルシウム系化合物を配合した混合物をフィルム状に抄造した後に１２０℃〜２００℃の温度で１５〜６０秒間加熱処理したものからなることを特徴とする生体適合性フィルムである。
【発明の効果】
【０００５】
本発明の生体適合性フィルムは、フィブリル化されたポリエチレン繊維と多孔質のリン酸カルシウム系化合物を配合した混合物をフィルム状に抄造した後に１２０℃〜２００℃の温度で１５〜６０秒間加熱処理したものからなっているので、ポリエチレン繊維の生体不活性と、ポリエチレン繊維の一部が溶融して強固に固定化されて脱落しないようになっているリン酸カルシウム系化合物の良好な生体組織との密着性及び接着性と、を有しているので、優れた生体適合性を有している。
【発明を実施するための最良の形態】
【０００６】
本発明の生体適合性フィルムを実施の形態に沿って以下に説明する。図１は本発明の生体適合性フィルムの一実施形態を示す側断面図であり、生体適合性フィルム（１）は、フィブリル化されたポリエチレン繊維（２）と多孔質のリン酸カルシウム系化合物（３）とからなっており、その製造方法は、フィブリル化されたポリエチレン繊維と多孔質のリン酸カルシウム系化合物を配合した混合物を抄造機でフィルム状に抄造した後に１２０℃〜２００℃の温度で１５〜６０秒間加熱処理して製造する。加熱処理時間が１５秒未満であると、リン酸カルシウム系化合物が強固に固定化されず脱落し易くなり、６０秒を越えると繊維間が完全に融着してしまい、通気性がなくなる。前記条件で加熱処理すれば、ポリエチレン繊維の一部が溶融してリン酸カルシウム系化合物を強固に固定化し、化合物が脱落しない。従って、ポリエチレン繊維の生体不活性と、リン酸カルシウム系化合物の生体
組織との優れた密着性、接着性等の機能を有している。
【０００７】
前記ポリエチレン繊維（２）に用いるポリエチレン樹脂としては、低密度ポリエチレン樹脂、中密度ポリエチレン樹脂、あるいは高密度ポリエチレン樹脂などが使用され、好ましくは高密度ポリエチレン樹脂である。前記フィブリルとは、繊維を構成している微細繊維のことを指しており、フィブリル化とは１本の繊維が多くのフィブリルに分かれる現象のことをいう。ポリエチレン繊維がフィブリル化していれば、網目構造が緻密で、柔軟性、強度が高く、リン酸カルシウム系化合物を固定化しやくなり、さらに前記条件で加熱処理することにより、ポリエチレン繊維の一部が溶融して、多孔質のリン酸カルシウム系化合物の孔に入り込んで固定化を強固にして化合物が脱落しないようになり、全体の強度も向上する。
【０００８】
前記リン酸カルシウム系化合物（３）は、多孔質のものが好ましく、例えばハイドロキシアパタイト、フッ素アパタイト、非晶質リン酸カルシウム、リン酸三カルシウム等を用いることができ、その粒径は１〜１５μｍの範囲である。１μｍ未満では凝集し易くなり、１５μｍを越えると耐屈曲性が低下する。配合比率はフィブリル（微細繊維）化されたポリエチレン繊維１００重量部に対しリン酸カルシウム系化合物２０〜８０重量部を配合する。２０重量部未満では生体組織との密着力に欠け、８０重量部を超えるとポリエチレン繊維との密着力に欠ける。
【０００９】
前記生体適合性フィルム（１）の厚さは特に限定されないが、通常１０〜２００μｍであり、又、使用する用途によっては、生体適合性フィルム（１）の片面にシリコーンゴム層を積層しても良い。
【００１０】
以下に、本発明の生体適合性フィルムを具体的な実施例に沿って詳細に説明する。
【実施例１】
【００１１】
フィブリル化されたポリエチレン繊維［繊維長５ｍｍ、重量２ｇ／１万ｍ、三井化学
（株）、商品名：ＳＷＰ］１００重量部に対し、青色に染色した多孔質のハイドロキシアパタイト（粒径８μｍ）５０重量部を配合した混合物を用いて、テスト抄造機で厚さ５０μｍのフィルム状に抄造し、その後、オーブンで１５０℃の温度で６０秒間加熱処理して、本発明の生体適合性フィルムを作成した。
【００１２】
以下に、本発明の比較用の実施例を説明する。
【実施例２】
【００１３】
フィブリル化されていないポリエチレン繊維１００重量部に対し、青色に染色した多孔質のハイドロキシアパタイト（粒径８μｍ）５０重量部を配合した混合物を用いて、テスト抄造機で、厚さ５０μｍのフィルム状に抄造し、その後、オーブンで１５０℃の温度で６０秒間加熱処理して、比較用の生体適合性フィルムを作成した。
【００１４】
〈評価〉
本発明の実施例１及び比較用の実施例２の生体適合性フィルムを用いて、以下の測定方法で摩擦試験、屈折試験、引張試験を実施し、その良悪を評価した。その結果を表１に示す。
（１）摩擦試験方法
作成した生体適合性フィルムを用いて、所定の大きさに切断した試験片を１００枚作成し、学振試験機（重り１ｋｇ）にカナキン３号布を付けたもので、それぞれの表面を繰り返し擦り、青色に染色したハイドロキシアパタイトがとれて、カナキン３号布が青色になった時の回数を測定し、１００枚の平均値を求めた。
（２）屈折試験方法
作成した生体適合性フィルムを用いて、２５ｍｍ×２００ｍｍの短冊状に切断した試験片を１００枚作成し、それぞれ、その試験片を繰り返し折り曲げて、試験片の表面にひびが入る回数を測定し、１００枚の平均値を求めた。
（３）引張試験方法
作成した生体適合性フィルムを用いて、２５ｍｍ×１００ｍｍの短冊状に切断した試験片を１０枚作成し、それぞれ、その試験片を引張試験機で引っ張り、破断する時の値を測定し、１０枚の平均値を求めた。
【００１５】
【表１】
2006141673.tif 000003
表１に示すように、本発明の実施例１の生体適合性フィルムは、摩擦試験でのカナキン３号布が青色になる回数の平均値は１０００回以上で、屈折試験での試験片表面にひびが入る回数の平均値が５００回以上で、引張試験での引張強度の平均値が１８．５Ｎ／２５ｍｍであり、ハイドロキシアパタイトが強固に固定化されていることを示しており、フィルムの機械的強度も良好であり、一方、比較用の実施例２の生体適合性フィルムは、摩擦試験でのカナキン３号布が青色になる回数の平均値は２４６回で、屈折試験での試験片表面にひびが入る回数の平均値が２６５回で、引張試験での引張強度の平均値が７．３Ｎ／２５ｍｍであり、ハイドロキシアパタイトの固定化が悪く、フィルムの機械的強度も劣っている。
【図面の簡単な説明】
【００１６】
【図１】本発明の生体適合性フィルムの一実施形態を示す側断面図である。
【符号の説明】
【００１７】
１…生体適合性フィルム
２…ポリエチレン繊維
３…リン酸カルシウム系化合物
【図１】
2006141673.tif 000004